Brevet FR2784312A1 — publié le 20000414

Objet de l'invention Les catalyseurs d'hydroconversion d'hydrocarbures et notamment d'hydrotraitement de coupes pétrolières contiennent généralement au moins un élément du groupe VIII ou du groupe VI de la classification périodique ou une combinaison de plusieurs éléments issus de ces mêmes groupes, déposés sur un support oxyde, amorphe par exemple zéolithique comme par exemple les solides désignés CoMo/AI203; NiMo/AI203 ou NiW/AI203. Pour permettre aux catalyseurs d'être actifs pour les différentes réactions de l'hydrotraitement, à savoir l'hydrodésulfuration, I'hydrodéazotation, la démétallation ou démétallisation et certains types d'hydrogénation, il est souhaitable de procéder à une sulfuration des métaux dans le but de créer la phase active de type sulfure mixte. Cette étape de préconditionnement doit être effectuée avec le plus grand soin puisqu'elle conditionne l'activité future du produit dans son utilisation ultérieure. Elle peut s'effectuer selon deux modes distincts. La technique conventionnelle, dite de sulfuration in-situ, consiste à réaliser ce prétraitement après le chargement du catalyseur, dans le réacteur de conversion d'hydrocarbures. L'autre façon d'activer ce type de catalyseur est de réaliser une sulfuration ex-situ, c'est à dire en dehors du réacteur d'hydrotraitement comme décrit dans divers brevets de la demanderesse, par exemple USP4719195, USP 5139983, USP 5397756, EP-A 785022. L'objet de la présente invention est de procéder à une présulfuration exsitu du catalyseur en présence d'hydrogène et d'au moins un composé sulfuré qui peut être de l'hydrogène sulfuré ou tout autre composé contenant du soufre. L'invention est caractérisée en ce que, en vue d'améliorer la sulfuration ou présulfuration, le catalyseur est mis en contact avec au moins un composé hydrocarboné. Ce composé hydrocarboné est ajouté soit pendant l'étape de sulfuration, soit dans une étape préliminaire à l'étape de présulfuration, soit encore avant et pendant la dite étape de présulfuration. De préférence la mise en contact du catalyseur avec le composé hydrocarboné est réalisée dans une étape préliminaire à l'étape de sulfuration. Dans ce cas, le composé hydrocarboné peut être déposé par toute technique, par exemple par la technique d'imprégnation à sec du catalyseur par le composé hydrocarboné. Cette imprégnation se fait à froid c'est-à-dire à température ordinaire. Il suffira le plus souvent d'introduire le composé hydrocarboné dans la porosité du catalyseur au moins superficiellement. Il n'est pas nécessaire d'aller poreux ". Donc on remplit en totalité ou au moins en partie le volume poreux du catalyseur. Le dit composé hydrocarboné est choisi dans le groupe constitué par les hydrocarbures liquides, les alcools, les acides, les cétones, les aldéhydes et autres composés renfermant de l'oxygène, les huiles végétales, les composés azotés, les composés soufrés, les polysulfures 2 2784312 (organiques notamment), les bases huile ou lube base par exemple type 150 Neutral (150 N), les gazoles, les white spirit. Ces derniers étaient déjà utilisés dans des procédés antérieurs de présulfuration de catalyseurs mais ils étaient utilisés en tant que solvants vecteurs des composés sulfurés avec lesquels on prétraitait les catalyseurs (polysulfures organiques notamment), alors qu'ici le catalyseur est imprégné préalablement dans sa porosité, de ces white spirit. La phase de sulfuration peut être conduite à pression atmosphérique dans un système rotatif chauffé entre environ 200 et 500 C. Dans le cas d'un mélange gazeux hydrogène/hydrogène sulfuré, les pressions partielles d'hydrogène sulfuré peuvent varier dans un domaine de 0.05 à 0.7. L'introduction des réactifs peut être effectuée au point d'injection du solide initial ou alors au point d'éjection du solide final, la sulfuration est alors dite respectivement sulfuration à Co courant ou sulfuration à Contre courant. Une explication potentielle du bénéfice apporté par la sulfuration en présence de composé carboné consiste en un effet thermique. Les réactions de transformation de ces phases oxydes en phase sulfures sont très exothermiques. Si cette production de chaleur est mal contrôlée, elle peut conduire à des échauffements importants du lit de catalyseur, ce qui au delà des problèmes évidents de sécurité du procédé, peut conduire à la formation de phases sulfures peu dispersées. Ce frittage de la phase active induirait des propriétés catalytiques médiocres. Un des moyens d'améliorer le contrôle de la température lors de la sulfuration consiste à imprégner le catalyseur oxyde d'un composé hydrocarboné de préférence avant l'étape proprement dite de sulfuration. Cet ajout sert vraisemblablement de puits thermique pendant l'étape exothermique de sulfuration, et permet d'amortir sensiblement l'augmentation de température notamment au coeur du grain. Le choix de ce composé hydrocarboné sera effectué dans la large gamme des composés organiques, comportant ou non un groupe fonctionnel. Une autre explication potentielle du bénéfice apporté par cette invention peut être la suivante: le mécanisme de la sulfuration d'une phase oxyde comme le mélange d'oxydes MoO3/CoO ou NiO supportés sur alumine implique une recomposition complète et une migration des espèces à la surface du support. Les structures des phases initiale et finale sont abondamment décrites dans la littérature. La phase oxyde est constituée d'espèces bien dispersées en surface de l'alumine, comme des polymolybdates ou tungstates associés à des oxydes de cobalt ou nickel. La phase active est structurellement très différente de cette phase oxyde. Elle se présente sous forme de feuillets polygonaux de sulfure de molybdène ou de tungstène, empilés en général en petit nombre de 1 à 5 pour des préparations conventionnelles, les atomes de cobalt ou de nickel, dits promoteurs, étant situés en périphérie de ces feuillets. Il est admis que l'activité catalytique est fonction de la structure fine de cette phase mixte et plus précisément 3 2784312 de la localisation de ces atomes de bord, qu'elle soit en position d'arête ou de coin de ces feuillets souvent hexagonaux. Il est possible d'envisager que la nécessaire migration des espèces puisse être influencée par la présence ou non d'espèces hydrocarbonées à la surface du solide, modifiant ainsi légèrement la structure de la phase mixte. Une autre hypothèse consiste à avancer que le carbone lui même puisse faire partie de la phase active et donc modifier ainsi directement les propriétés catalytiques. Cette intervention du carbone serait évidemment différente de celle, plus connue, du dépôt de coke au cours du cycle d'utilisation du produit, provoquant la baisse progressive des performances du catalyseur. Exemples Exemple 1: (comparatif) Un catalyseur oxyde contenant 18.9% de MoO3 et 4. 2% de CoO et un support d'alumine est introduit dans un four rotatif alimenté par un mélange gazeux sulfo-réducteur d'hydrogène et de sulfure d'hydrogène à des pressions partielles respectives de 0.8 et 0.2 bar, le gaz et le solide circulant à contre courant. La sulfuration du solide est obtenue par augmentation progressive de la température lors du déplacement du solide à l'intérieur du tube tournant, jusqu'à une température maximale de 330 C, le temps de résidence à l'intérieur du four étant d'environ 4 heures. Après refroidissement du solide sous atmosphère réactionnelle et purge sous azote, celui-ci est mis au contact d'air dilué par l'azote de telle façon que sa température reste inférieure à 45 C. Ce catalyseur sulfuré peut ensuite être manipulé sous air et caractérisé au niveau de sa teneur en soufre et carbone (appareil de marque LECO). Le taux de sulfuration est défini comme étant le rapport entre la teneur en soufre mesurée, exprimé sur base sèche après correction de la perte au feu à 500 C, et la teneur théorique correspondant aux phases sulfures MoS2 et Co9S8, soit 10.02% de soufre. On procède également à son évaluation catalytique en hydrodésulfuration d'une coupe pétrolière. L'unité de test catalytique est alimentée par une charge synthétique de densité 0.902 et teneur en soufre 1.70 %poids, obtenue par mélange à iso teneur de LCO (gasoil de craquage catalytique) et de gasoil de distillation directe. La pression d'hydrogène est de 3 MPa (30 bar) et la vitesse volumique horaire WH de 1 h', la température de 330 C. Les effluents liquides sont collectés pendant une période de 40 heures en conditions stabilisées et leur teneur en soufre mesurée par fluorescence X. L'activité d'ordre 1.5 est ensuite calculée et comparée à celle obtenue lors d'un test de référence. Celui-ci est effectué sur le catalyseur oxyde dans les mêmes conditions si ce n'est que la période de démarrage comporte une étape de sulfuration en présence de la charge gasoil de distillation directe additivée de 7% poids de Diméthyl disulfure. Les résultats sont les suivants: 4 2784312 Sulfuration Taux de Taux de Taux de Activité Activité Traitement Condition sulfuration sulfuration Conversion HDS relative opératoire avant test après test HDS% % % % -. exemple 1 Ex situ phase gaz T=330 C 95.2 99.6 97.00 4.28 102 H2S-H2 In situ phase T=330 C - 100.8 96.90 4.20 100 liquide DMDS-H2 Exemple 2 Le même catalyseur CoMo/AI203 est imprégné à température ordinaire par une coupe hydrocarbonée de type gasoil (gazole) de distillation directe de point d'ébullition initial et final 250 C et 350 C respectivement et de densité 0.837. La quantité imprégnée est de 39. 0%pds par rapport au poids d'oxyde, ce qui correspond à 90% du volume poreux disponible. Après imprégnation, le solide est traité dans le four rotatif aux mêmes conditions qu'à l'exemple 1, soit 330 C, 4 heures et mélange H2/H2S, puis refroidissement sous atmosphère réactionnelle, purge sous azote et passivation oxydante. Le taux de sulfuration de ce catalyseur ainsi obtenu est de 98.4% et le pourcentage de carbone résiduel exprimé par rapport à la base oxyde est de 3.9%pds. L'écart entre la quantité de carbone imprégné et la quantité de carbone résiduel représente la quantité d'hydrocarbures évaporée pendant la phase de sulfuration. La conduite du test est réalisée comme décrit dans l'exemple 1, l'activité résultante pour ce type de préparation est améliorée comme indiqué ci-après: Sulfuration Taux de Taux de Taux de Activité Activité Traitement Condition sulfuration sulfuration Conversion HDS relative opératoire avant test après test HDS % % % % exemple 2 Ex situ gasoil T=330 C 98.4 99.6 97. 27 4.54 108 H2S-H2 _ _ 1 2784312 Exemple 3: Cet exemple est analogue au précédent si ce n'est que la source hydrocarbonée est une huile minérale de base de type 150 Neutral, de masse volumique 0.89 g/cm3 et de viscosité 119 mm2/s et que la quantité d'huile imprégnée sur la base oxyde est de 12.0%pds. Les analyses effectuées sur ce catalyseur montrent qu'à l'issue de ce traitement le solide est parfaitement sulfuré et que la quantité de carbone résiduelle est de 5.2%pds par rapport à la base oxyde. Le niveau d'activité en hydrodésulfuration est encore légèrement amélioré par rapport aux références de l'exemple 1. Sulfuration Taux de Taux de Taux de Activité Activité Traitement Condition sulfuration sulfuration Conversion HDS relative opératoire avant test après test HDS % % exemple 2 Ex situ huile T=330 C 101.4 102.0 97.18 4.45 106 H2S-H2 _ _ 6 2784312 REVENDICATIONS 1. Procédé de présulfuration ex-situ d'un catalyseur d'hydroconversiond'hydrocarbures en présence d'hydrogène et d'au moins un composé sulfuré caractérisé en ce que le catalyseur est mis en contact également avec au moins un composé hydrocarboné. 2. Procédé selon la revendication 1 dans lequel le contact entre le catalyseur et le dit composé hydrocarboné est effectué au cours du traitement de présulfuration. 3. Procédé selon la revendication 1 dans lequel le contact entre le catalyseur et le dit composé hydrocarboné est effectué avant le traitement de présulfuration. 4. Procédé selon l'une des revendications 2 et 3 dans lequel le contact entre le catalyseur et le dit composé hydrocarboné est effectué avant et au cours du traitement de présulfuration. 5. Procédé selon l'une des revendications 1 à 4 dans lequel le composé soufré est l'hydrogène sulfuré. 6. Procédé selon la revendication 3 dans lequel on remplit par imprégnation au moins en partie le volume poreux du catalyseur par le dit composé hydrocarboné. 7. Procédé selon l'une des revendications 1 à 6 dans lequel le composé hydrocarboné est choisi dans le groupe constitué par les hydrocarbures liquides, les bases huiles, les gazoles, les white spirit, les alcools, les acides, les cétones, les aldéhydes, les huiles végétales, les composés azotés et soufrés, les polysulfures.